(57)【要約】【課題】成形後のガラスモールド成形品の取り出しを容易にし、かつその側面を、表面及び裏面等に形成された所定の凹凸形状に対し高精度に位置決めされた外形基準面として形成する。【解決手段】本発明に係るガラスモールド用成形型２７は、対向配置される一対の加圧型２８，２９の一方に形成され、レンズアレイ２（ガラスモールド成形品）の表面を加圧成形する表面成形面４１と、他方の加圧型に形成され、レンズアレイ２の裏面を加圧成形する裏面成形面４２と、少なくとも片方の加圧型に形成され、レンズアレイ２の複数の側面のうちの周方向に連続する二側面を、互いに直角な外形基準面５１，５２として加圧成形する外形基準面成形面４８，４９と、これらの面４８，４９に対向する側に位置し、レンズアレイ２の加圧成形時において、軟化したガラス素材の膨出を許容する膨出空間５７，５８とを備えている。【選択図】図２
2009126756.tif 000002
【特許請求の範囲】
【請求項１】
対向配置される一対の加圧型の一方に形成され、ガラスモールド成形品の表面を加圧成形する表面成形面と、
前記加圧型の他方に形成され、前記ガラスモールド成形品の裏面を加圧成形する裏面成形面と、
前記加圧型の少なくとも片方に形成され、前記ガラスモールド成形品の複数の側面のうちの周方向に連続する二側面を、互いに直角な外形基準面として加圧成形する外形基準面成形面と、
前記外形基準面成形面に対向する側に位置し、前記ガラスモールド成形品の加圧成形時において、軟化したガラス素材の膨出を許容する膨出空間とを備えたことを特徴とするガラスモールド用成形型。
【請求項２】
前記膨出空間は、前記加圧型の側面視で、前記加圧型のキャビティから離れるに従って収束し、かつ前記加圧型の接合面に向かって開放される楔状の空間であり、この膨出空間を形成する斜面の一辺が前記表面成形面及び裏面成形面の少なくとも一方の端部に連続することを特徴とする請求項１に記載のガラスモールド用成形型。
【請求項３】
前記膨出空間の斜面角度を、前記ガラスモールド成形品の加圧成形時において、軟化したガラス素材を前記加圧型のキャビティの隅々まで行き渡らせ得る粘動圧力を付与する角度に設定したことを特徴とする請求項２に記載のガラスモールド用成形型。
【請求項４】
前記ガラスモールド成形品は、その表裏面の少なくとも片面に球面状のレンズ凸部が凸設されたものであり、前記加圧型の前記表面成形面及び裏面成形面には、その少なくとも片面に前記レンズ凸部を成形するための成形凹部が形成され、この成形凹部の面方向の位置は前記外形基準面成形面を基準にして設定されたことを特徴とする請求項１乃至請求項３の何れか一つに記載のガラスモールド用成形型。
【請求項５】
前記外形基準面が、全面的な研削加工をすることなく、そのまま前記ガラスモールド成形品の最終完成品の側面となるように前記加圧型の外形基準面成形面の寸法を設定したことを特徴とする請求項１乃至請求項４の何れか一つに記載のガラスモールド用成形型。
【請求項６】
請求項１乃至請求項５の何れか一つに記載のガラスモールド用成形型の、前記一対の加圧型を型開きした状態で前記ガラスモールド成形品の母材であるプリフォームを前記加圧型のキャビティに収容する収容工程と、
前記プリフォームを前記加圧型とともに真空下及び不活性ガス雰囲気下のいずれかで加熱する加熱工程と、
前記一対の加圧型を型閉めし、加熱された状態の前記プリフォームに前記加圧型の前記表面成形面及び前記裏面成形面を押圧し、当該表面成形面及び裏面成形面の形状を前記プリフォームの表裏面に転写すると共に、前記加圧型の前記外形基準面成形面にて前記プリフォームの複数の側面うちの周方向に連続する二側面を、互いに直角な外形基準面に加圧成形する加圧工程と、
前記加圧型の加圧状態を保持すると同時に、成形されたガラスモールド成形品及び前記加圧型を所定温度以下に冷却する保持冷却工程と、
前記所定温度以下に冷却した前記ガラスモールド成形品を前記加圧型から剥離する剥離工程と、
前記ガラスモールド成形品の、前記外形基準面に対向する側面を、前記外形基準面を基準に研磨する側面研磨工程と、
を有することを特徴とするガラスモールド成形品の成形方法。
【発明の詳細な説明】
【技術分野】
【０００１】
本発明は、加熱して軟化させたガラス素材を所定の形状に加圧成形して光学素子等を製造するためのガラスモールド用成形型及びガラスモールド成形品の成形方法に関するものである。
【背景技術】
【０００２】
従来、ガラスモールドによる光学素子の成形方法において、その成形型の素材としては、ガラス素材が軟化する温度（概ね５００℃以上）に充分耐えうる素材、例えば、超硬合金系素材やセラミック系素材といった、高価で加工が困難な素材が主に使用されていた。
【０００３】
ところが、金属系金型は、一般に、その熱膨張率がガラス素材よりも大きいため、ガラス素材の成形・冷却後に金属系金型の内寸が成形品よりも収縮し、所謂焼き嵌め状態となって成形品である光学素子等を金属系金型から取り出せなくなってしまう虞がある。尚、成形型素材として超硬合金系素材やセラミック系素材を用いた場合には、これらの素材の熱膨張率が一般にガラス素材より小さいため、冷却後の成形品の取り出しに問題は生じない。しかし、金属系金型に比べて成形型素材の材質が硬いため、例えば光学素子の表面を形成する成形面等の加工性には問題が残る。
【０００４】
そこで、成形型を、成形品の上面を成形する上型と、成形品の下面を成形する下型と、成形品の側面を成形する胴型とを備えた少なくとも３ピース構造の組型として構成し、上記胴型の素材として、ガラス素材よりも低い熱膨張係数を有する低熱膨張素材を選定することにより、成形品及び成形型の冷却後に成形品側面と成形型の胴型内面との間に間隙を発生させて成形品を無理なく取り出し可能にすると共に、上型と下型を加工しやすい金属系金型とした技術が提案されている（特許文献１参照）。
【０００５】
例えば凸レンズのような軸対称レンズを成形する場合には、仮にそのレンズ軸中心に対してレンズ外周寸法に偏心等の狂いが生じても、後でレンズ軸中心を基準にレンズ外周面を芯取りする等して規定寸法に仕上げることができるため、上述のように成形、冷却後に成形品側面と胴型内面との間に間隙が発生することについては問題がない。
【特許文献１】特開２００６―２０６３４６号公報
【発明の開示】
【発明が解決しようとする課題】
【０００６】
しかしながら、例えば光通信用の光学部材等に用いられているレンズアレイを成形する場合には、このレンズアレイの側面を外形基準面として、レンズアレイの表面及び裏面の中央部に位置する複数のレンズの球芯位置（Ｘ座標、Ｙ座標）を正確に設定しなければならない。
【０００７】
しかし、上型と下型と胴型とを含む多分割式の成形型は、型の総数が多くなり、これらの型同士を保持する保持部材及び位置決め部材等も別途必要になることから、精度よく基準面を成形することが難しい。さらに成形型全体の構造が複雑化し、その製造や保守管理等が難しかった。
【０００８】
本発明は、このような事情に鑑みてなされたものであって、成形後のガラスモールド成形品の取り出しが容易であり、かつガラスモールド成形品の側面を、ガラスモールド成形品の表面及び裏面等に形成された所定の凹凸形状に対して高精度に位置決めされた外形基準面として形成可能であり、しかも成形型の全体構造を簡素かつ安価に構成することのできるガラスモールド用成形型及びガラスモールド成形品の成形方法を提供することを目的とする。
【課題を解決するための手段】
【０００９】
かかる課題を解決するために、本発明に係るガラスモールド用成形型は、対向配置される一対の加圧型の一方に形成され、ガラスモールド成形品の表面を加圧成形する表面成形面と、前記加圧型の他方に形成され、前記ガラスモールド成形品の裏面を加圧成形する裏面成形面と、前記加圧型の少なくとも片方に形成され、前記ガラスモールド成形品の複数の側面のうちの周方向に連続する二側面を、互いに直角な外形基準面として加圧成形する外形基準面成形面と、前記外形基準面成形面に対向する側に位置し、前記ガラスモールド成形品の加圧成形時において、軟化したガラス素材の膨出を許容する膨出空間とを備えたことを特徴とする。
【００１０】
また、本発明に係るガラスモールド成形品の成形方法は、本発明に係る前記ガラスモールド用成形型を用いて、前記一対の加圧型を型開きした状態で前記ガラスモールド成形品の母材であるプリフォームを前記加圧型のキャビティに収容する収容工程と、前記プリフォームを前記加圧型とともに真空下及び不活性ガス雰囲気下のいずれかで加熱する加熱工程と、前記一対の加圧型を型閉めし、加熱された状態の前記プリフォームに前記加圧型の前記表面成形面及び前記裏面成形面を押圧し、当該表面成形面及び裏面成形面の形状を前記プリフォームの表裏面に転写すると共に、前記加圧型の前記外形基準面成形面にて前記プリフォームの複数の側面うちの周方向に連続する二側面を、互いに直角な外形基準面に加圧成形する加圧工程と、前記加圧型の加圧状態を保持すると同時に、成形されたガラスモールド成形品及び前記加圧型を所定温度以下に冷却する保持冷却工程と、前記所定温度以下に冷却した前記ガラスモールド成形品を前記加圧型から剥離する剥離工程と、前記ガラスモールド成形品の、前記外形基準面に対向する側面を、前記外形基準面を基準に研磨する側面研磨工程とを有することを特徴とする。
【発明の効果】
【００１１】
本発明に係るガラスモールド用成形型によれば、加圧型に設けられた表面成形面と裏面成形面と外形基準面成形面とにより、ガラスモールド成形品の側面を、ガラスモールド成形品の表面及び裏面等に形成された所定の凹凸形状に対して高精度に位置決めされた外形基準面として形成することができる。また、同じく加圧型に設けられた膨出空間により、成形後のガラスモールド成形品を成形型から取り出し易くすることができる。
【００１２】
また、本発明に係るガラスモールド成形品の成形方法によれば、ガラスモールド成形品の外形基準面に対向する側面、即ち前記膨出空間内にガラス素材が膨出した部分を、外形基準面を基準に研磨することによって精度良く加工することができ、ひいてはガラスモールド成形品の四側面全てを、ガラスモールド成形品の表面及び裏面等に形成された所定の凹凸形状に対して高精度に位置決めし、極めて高品質なガラスモールド成形品を提供することができる。
【発明を実施するための最良の形態】
【００１３】
以下は本発明の実施形態である。
［実施の形態１］
【００１４】
本発明の実施の形態１を図１乃至図９に基づいて説明する。
【００１５】
図１は、本発明の実施の形態に係るガラスモールド用成形型が組み込まれたガラスモールド用成形装置を示す縦断面図である。このガラスモールド用成形装置１は、例えば図９（ａ），（ｂ）に完成形状を示すレンズアレイ２をモールド成形するためのものである。レンズアレイ２は、略直方体形状のレンズ本体３の表面（上面）４及び裏面（下面）５に、複数の球面状のレンズ凸部６が一列に連なるように凸設されている。レンズ本体３とレンズ凸部６は一体に成形される。
【００１６】
ガラスモールド用成形装置１は、上部ベース１１と下部ベース１２との間に直管状の石英ガラス管１３が鉛直に配置されることで、内部に成形用空間１４を有するチャンバー１５が構成され、チャンバー１５の周囲には赤外線ヒーター等からなる加熱部１６が配設されている。また、石英ガラス管１３には、成形用空間１４内の気体を図示しない真空ポンプ等により真空引きするための真空引き通路１７と、成形用空間１４内に不活性ガスを導入可能な不活性ガス導入通路１８とが接続されている。
【００１７】
下部ベース１2には加圧シリンダー２１が設けられてそのプランジャー（押圧子）２２が下部ベース１2を密に貫通して成形用空間１４の内部に、かつ伸縮可能に挿入されている。上部ベース１１の下面には炭化珪素等で形成された直管状の上継手部材２３が固定される一方、プランジャー２２の上面には上継手部材２３に対向する形で同じく炭化珪素等で形成された直管状の下継手部材２４が固定されている。
【００１８】
ガラスモールド用成形型２７は、上下に対向配置される一対の加圧型２８，２９を備えて構成されており、加圧型２８が上継手部材２３の下面に固定され、加圧型２９が下継手部材２４の上面に固定されている。加圧型２８，２９には、それぞれ温度検知用の熱電対３１，３２が接続されている。
【００１９】
加圧シリンダー２１のプランジャー２２が縮むと、加圧型２９が加圧型２８から離れた位置に下降してガラスモールド用成形型２７が型開きされ、加圧シリンダー２１のプランジャー２２が伸びると、加圧型２９が上昇してガラスモールド用成形型２７が型閉めされる。
【００２０】
図２乃至図４に拡大して示すように、加圧型２８，２９は、それぞれ平板状の型底部材３５，３６に、略凸型断面の上型３７及び下型３８が一体的に設置され、これら上型３７及び下型３８の周囲がそれぞれ型周囲部材３９，４０により隙間無く被包された構造である。
【００２１】
型底部材３５，３６と型周囲部材３９，４０の材質は例えば一般カーボン材であり、上型３７及び下型３８の材質は例えばガラス状カーボン材である。これらの材質はモールド成形されるガラス素材の材料特性（軟化温度等）に応じて適宜選定される。
【００２２】
加圧型２８側では上型３７の下面が、ガラスモールド成形品であるレンズアレイ２の表面４を加圧成形する表面成形面４１となり、加圧型２９側では下型３８の上面が、レンズアレイ２の裏面５を加圧成形する裏面成形面４２となっている。
【００２３】
加圧型２９の裏面成形面４２の高さは型周囲部材４０の上面よりも低く設定され、これにより加圧型２９には上方に開放された所定容積のキャビティ４５が形成されている。このキャビティ４５は、レンズアレイ２の母材となるガラス素材である、所定形状にカットされたプリフォームＰが収容される部分である。
【００２４】
例えばキャビティ４５の内部平面寸法は７ｍｍ×３ｍｍであり、プリフォームＰの平面寸法はキャビティ４５への収容を容易にするために若干小さく６．８ｍｍ×２．８ｍｍとされ、高さ寸法はプリフォームＰの体積がキャビティ４５の内部容積よりも大きくなるように、キャビティ４５の内寸高さよりも充分に大きくされている。プリフォームＰの材質は例えば石英ガラスである。また、加圧型２８の表面成形面４１は型周囲部材３９の下面と同じ高さに設定されている。
【００２５】
さらに、加圧型２９（キャビティ４５）には、裏面成形面４２の連続する二辺から直角に起立する形で二面の外形基準面成形面４８，４９が形成されている。これらの外形基準面成形面４８，４９は、レンズアレイ２（プリフォームＰ）の四側面のうちの、周方向に連続する二側面を、互いに直角、かつレンズアレイ２の裏面４及び表面５の平坦部４ａ，５ａ（レンズ凸部６でない部分）に対して垂直な外形基準面５１，５２として加圧成形する面である。なお、外形基準面成形面４８，４９の上縁部には、成形品の角部にガラス素材の余肉を誘導するための面取り部５３，５４が形成されている。
【００２６】
また、外形基準面成形面４８，４９にそれぞれ対向する側に位置して膨出空間５７，５８が設けられている。これらの膨出空間５７，５８は、レンズアレイ２（プリフォームＰ）の加圧成形時において、軟化したガラス素材の膨出を許容するスペースである。
【００２７】
膨出空間５７，５８は、図７にも拡大して示すように、側面視で加圧型２９のキャビティ４５から水平方向（図中では右方）に離れるに従って収束し、かつ加圧型２８，２９の接合面Ｍ（パーティングライン）に向かう方向、即ちレンズアレイ２の抜き方向（図中では上方）に向かって開放される楔状の空間であり、この膨出空間５７，５８を形成する斜面Ｓの一辺（ここでは底辺）が裏面成形面４２の端部に段差なく連続している。
【００２８】
膨出空間５７，５８の斜面Ｓの角度θは、プリフォームＰの加圧成形時において、軟化したガラス素材に、キャビティ４５の隅々まで行き渡ることのできる粘動圧力を付与する角度に設定される。例えばここでは、斜面Ｓの角度θが水平面から４５°〜６０°程度の範囲内に設定されているが、この角度θはガラス素材の材料特性（軟化時の粘性等）に応じて適宜選定される。角度θが大きくなる程、軟化したガラス素材に付与される粘動圧力は高まる。
【００２９】
なお、膨出空間５７，５８の斜面Ｓの形状としては、図７に示す平面状に限らず、例えば図８（ａ）〜（ｃ）に示すように多様なものが考えられる。図８（ａ）では斜面Ｓを途中で途切れさせ、図８（ｂ）では斜面Ｓを下方に湾曲する湾曲面に形成し、図８（ｃ）では斜面Ｓを上方に湾曲する湾曲面に形成している。この中では、図８（ｃ）の形状が、軟化したガラス素材に最も高い粘動圧力を付与する。
【００３０】
表面成形面４１と裏面成形面４２には、それぞれレンズアレイ２の表裏面に凸設されたレンズ凸部６を成形するための、多球面状の成形凹部６１が形成されている。図４（ｂ）に示すように、この成形凹部６１の面方向の位置（Ｘ寸法、Ｙ寸法）は、外形基準面成形面４８，４９を基準にして高精度に設定されている。
【００３１】
次に、上記のように構成されたガラスモールド用成形装置１およびガラスモールド用成形型２７を用いて、レンズアレイ２を成形する方法（工程）について説明する。
【００３２】
まず、石英ガラス管１３を上昇させてチャンバー１５を開放し、加圧シリンダー２１のプランジャー２２を縮ませて加圧型２９を下降させ、ガラスモールド用成形型２７を型開き状態にして、加圧型２９のキャビティ４５にレンズアレイ２のプリフォームＰを収容する（収容工程）。この時には、プリフォームＰの連続する二側面がキャビティ４５の外形基準面成形面４８，４９に当接するようにプリフォームＰを載置する。
【００３３】
次に、チャンバー１５を閉鎖して成形用空間１４を密閉空間とし、チャンバー１５の内部に不活性ガス導入通路１８から窒素等の不活性ガスを充填して、加熱部１６によりガラスモールド用成形型２７一式（加圧型２８，２９）をプリフォームＰとともに加熱する（加熱工程）。この時、加圧型２８，２９に接続された熱電対３１，３２により加熱温度が制御される。加圧型２８，２９が所定の温度（例えば１４２０℃）に達したら、そのまま所定時間（例えば３分間）温度を保持する。チャンバー１５内部に不活性ガスを充填してから加熱することにより、熱によるプリフォームＰの表面酸化を防止できる。
【００３４】
次に、外付けの真空ポンプにより、真空引き通路１７からチャンバー１５内部の空気を抜く。この時の真空度は、例えば１．０×１０Ｅ−２（Ｐａ）以下であり、概ね９０秒間程度引き続ける。この時、プリフォームＰは成形するに充分な軟らかさに軟化している。
【００３５】
次に、加圧シリンダー２１を駆動させてプランジャー２２を伸ばし、加圧型２９を上昇させて加圧型２８に当接させ、ガラスモールド用成形型２７を型閉めする（加圧工程）。この時の加圧圧力は例えば０．２ＫＮ／ｃｍ2である。これにより、図５に示すように、加熱されて軟化したプリフォームＰの表裏面４，５に加圧型２８の表面成形面４１及び加圧型２９の裏面成形面４２が押圧され、表面成形面４１及び裏面成形面４２に形成された成形凹部６１の形状がプリフォームＰの表裏面４，５に転写されてレンズ凸部６が成形される。
【００３６】
同時に、加圧型２９の外形基準面成形面４８，４９にてプリフォームＰの四側面のうちの周方向に連続する二側面が、互いに直角かつプリフォームＰの表面４及び裏面５の平坦部４ａ，５ａ（図６参照）に対して垂直な外形基準面５１，５２として加圧成形される。また、プリフォームＰの体積がキャビティ４５の内部容積よりも大きいことから、加圧成形時に余剰なガラス素材が膨出空間５７，５８に膨出して膨出部６３，６４が発生する。なお、面取り部５３，５４にも余剰なガラス素材が膨出してバリ６５，６６が形成される。
【００３７】
レンズアレイ２の製品要件として非常に重要な項目である、レンズ凸部６と外形基準面５１，５２との相対位置精度は、加圧型２９（キャビティ４５）の外形基準面成形面４８，４９を基準に高精度に位置設定された成形凹部６１の位置（Ｘ，Ｙ寸法）がそのままプリフォームＰに転写されて実現されるため、極めて高精度なものとなる。
【００３８】
このように、レンズアレイ２の成形時に、外形基準面４８，４９がレンズ凸部６の位置に対して精度良く形成されるため、完成したレンズアレイ２を光学機器等の保持部に取り付ける際には極めて正確な位置決めが可能となる。よって、レンズアレイ２の成形後に、本来では非常に困難な作業であるレンズ凸部６の芯取加工を行う必要が無い。
【００３９】
レンズアレイ２の加圧成形時においては、加圧型２９（キャビティ４５）に形成された膨出空間５７，５８の形状が、キャビティ４５から離れるに従って収束し、かつ加圧型２８，２９の接合面Ｍに向かって開放される楔状の空間楔状に形成されていることから、軟化したガラス素材が膨出空間５７，５８に膨出する際には、ガラス素材の粘性に伴う反発圧力により、軟化したガラス素材がキャビティ４５の隅々まで行き渡ることができ、気泡や退け（巣）の発生を効果的に防止することができる。
【００４０】
加圧型２９の上昇ストロークが所定値に達したら、加圧した状態を保持しながらチャンバー１５内に窒素ガス等の不活性ガスを充填し、成形されたレンズアレイ２とガラスモールド用成形型２７を冷却する（保持冷却工程）。
【００４１】
そして、熱電対３１，３２の検知温度が１１００℃まで下がったら、プランジャー２２を下降させて加圧を終了させ、さらに大量の不活性ガスをチャンバー１５内に流すことにより、レンズアレイ２をハンドリングできる温度まで下げた後、石英ガラス管を上昇させてチャンバー１５を開放し、レンズアレイ２を取り出す（剥離工程）。
【００４２】
最後に、レンズアレイ２の外形基準面５１，５２の上縁部に発生したバリ６５，６６を研削、研磨して外形基準面５１，５２を完全に平坦化するとともに、外形基準面５１，５２に対向する側面、即ち膨出部６３，６４の部分を、外形基準面５１，５２を基準に研磨して平坦な側面６７，６８に加工し、（側面研磨工程）、レンズアレイ２を完成させる（図９（ａ），（ｂ）参照）。
【００４３】
このように、レンズアレイ２を成形型２７から取り出した後に、外形基準面５１，５２に全面的な研削加工を施すことなく、そのままレンズアレイ２の最終完成品の側面とすることができるため、製品側面の研削、研磨の工程を大幅に省略して製品価格の低減に貢献することができる。
【００４４】
加圧型２９のキャビティ４５からレンズアレイ２を取り出す剥離工程においては、キャビティ４５に楔状の膨出空間５７，５８が形成されており、この膨出空間５７，５８を形成する斜面Ｓの底辺が裏面成形面４２の端部に段差なく連続していることから、レンズアレイ２が縦方向及び横方向に拘束されることがなく、従って成形後のレンズアレイ２のキャビティ４５からの取り出しが非常に容易である。
【００４５】
このため、例えば本実施形態のように、レンズアレイ２の材質である石英ガラスの熱膨張係数が、加圧型２８（キャビティ４５）の材質であるガラスカーボン材の熱膨張係数よりも小さいにも拘わらず、冷却後にレンズアレイ２がキャビティ４５の内部にて焼き嵌め状態となって取り出しが困難になることがない。故に、上型と下型と胴型とを備えた多ピース構造の複雑な成形型とする必要もなく、安価で加工性の良い金属系金型やカーボン系の素材を用いて簡素な２ピース構造の成形型とすることができ、ガラスモールド用成形型２７の全体構造を簡素かつ安価に構成することができる。
［実施の形態２］
【００４６】
本発明に係るガラスモールド用成形型の実施の形態２を図１０（ａ），（ｂ）に基づいて説明する。
【００４７】
図１０（ａ）はガラスモールド用成形型７１が型開きされた状態を示す縦断面図であり、図１０（ｂ）は同じく型閉めされた状態を示す縦断面図である。
【００４８】
ここでは、レンズアレイ２の素材となるプリフォームＰの表面を成形する加圧型７３と、レンズアレイ２の裏面を成形する加圧型７４とが上下対称な断面形状となっている。型底部材７５，７６と、下型７７及び上型７８と、型周囲部材７９，８０との相互関係は実施形態１と同様であるため説明は省く。
【００４９】
加圧型７３，７４には、それぞれ半割り状のキャビティ８１，８２が形成されており、その各々に外形基準面成形面８４，８５と膨出空間８７，８８と面取り部８９，９０が形成されている。膨出空間８７，８８の斜面Ｓの角度は４５°〜６０°程度に設定される。各部材の材質等は実施形態１と同様である。
【００５０】
このガラスモールド用成形型７１の作用は実施形態１と同様であるが、このように加圧型７３と加圧型７４とを上下対称な断面形状にすることにより、加圧型７３，７４に互換性を持たせて製造および保守を容易にすることができる。
【００５１】
なお、実施形態１および２では、ガラスモールド成形品の一例としてレンズアレイを例示したが、これに限らず、他の多くのガラスモールド製品の成形型としても本発明に係る成形型および成形方法を適用することができる。さらには、ガラスモールド成形品に限らず、例えば樹脂モールド成形品等、他の素材によるモールド成形品の成形型および成形方法として本発明を応用することもできる。
【図面の簡単な説明】
【００５２】
【図１】本発明の実施の形態に係るガラスモールド用成形型が組み込まれたガラスモールド用成形装置を示す縦断面図である。
【図２】同実施の形態に係る図１に示すガラスモールド用成形型を拡大した縦断面である。
【図３】同実施の形態に係る図２のIII-III線に沿うガラスモールド用成形型の縦断面図である。
【図４】（ａ），（ｂ）は、それぞれ図２のIVa-IVa矢視図、IVb-IVb矢視図である。
【図５】（ａ）はガラスモールド用成形型が型閉めされた状態を示す縦断面図であり、（ｂ）は（ａ）のVb-Vb矢視に沿う縦断面図である。
【図６】（ａ）はモールド成形が完了した多球面レンズの長手方向に沿う縦断面図であり、（ｂ）は（ａ）のVIb-VIb矢視に沿う縦断面図であり、（ｃ）は（ａ）のVIc矢視による平面図である。
【図７】図５（ａ）のVII部を拡大した膨出空間の縦断面図である。
【図８】（ａ），（ｂ），（ｃ）は、それぞれ膨出空間の変形例を示す縦断面図である。
【図９】（ａ）はレンズアレイの完成形状を示す平面図であり、（ｂ）は（ａ）のIXb-IXb線に沿う縦断面図である。
【図１０】（ａ）はガラスモールド用成形型が型開きされた状態を示す縦断面図であり、（ｂ）はガラスモールド用成形型が型閉めされた状態を示す縦断面図である。
【符号の説明】
【００５３】
１  ガラスモールド用成形装置
２  ガラスモールド成形品であるレンズアレイ
４  ガラスモールド成形品の表面
５  ガラスモールド成形品の裏面
６  レンズ凸部
２７  ガラスモールド用成形型
２８，２９  加圧型
４１  表面成形面
４２  裏面成形面
４５  キャビティ
４８，４９  外形基準面成形面
５１，５２  外形基準面
５７，５８  膨出空間
６１  成形凹部
６３，６３  膨出部
Ｍ  加圧型の接合面
Ｐ  プリフォーム
Ｓ  膨出空間を形成する斜面
【図１】
2009126756.tif 000003
【図２】
2009126756.tif 000004
【図３】
2009126756.tif 000005
【図４】
2009126756.tif 000006
【図５】
2009126756.tif 000007
【図６】
2009126756.tif 000008
【図７】
2009126756.tif 000009
【図８】
2009126756.tif 000010
【図９】
2009126756.tif 000011
【図１０】
2009126756.tif 000012